La présente invention a pour objet un procédé de teinture et d'ondulation de fils en fibres de cellulose, principalement en coton t en cellulose régénérée. Les procédés employés jusqu'à présent se rapportant à l'ondulation des fils de fibres artificielles, sont fondés sur l'action d'un réactif au cours d'une longue période de repos. Le réactif doit ensuite être rincé et neutralisé. Ce procédé, en son mode d'application, est trop long et onéreux. Le fil produit est blanc écru et la teinture des articles finis est réalisée par différents procédés de teinture en pièce. L'invention a pour but d'éliminer les inconvénients cités, par la mise au point d'un procédé simple de teinture et d'ondulation des fils en fibres de cellulose. L'essentiel de l'invention réside dans un procédé de teinture et d'ondulation du fil qui consiste à produire un tissu à mailles dont l'armure est facilement démaillable. Le tissu à mailles est ensuite soumis à une action simultanée de fixation chimique d'ondulations et de teinture par imprégnation dans un bain, contenant des agents colorants, liants et anti-migrateurs, un réactif, un catalyseur acidifiant et des produits auxiliaires, puis on procède au séchage du tissu à mailles à une température allant denOo à 21000 pendant 5 secondes à 5 minutes. Après le séchage, on démaille le tissu à maille et on enroule le fil sur les bobines en employant les procédés habituels. Sous le terme d'une armure facilement démaillable, on entend un genre d'armure qui se prète aisément à un démaillage facile et total, par exemple un tissu à mailles en armure unie, links-links ou doubles. Dans la composition du bain servant à l'imprégnation du tissu à mailles entrent : un réactif azoté, constitué par le dérivé N-méthylol du carbamide cyclique ou bien le dérivé N-méiylol d'un carbamate et un catalyseur acidifiant. Comme colorants, on utilise des pigments, un agent liant les pigments et des agents anti-migrateurs et adoucissants. Le fil produit par ce procédé possède des ondulations stabilisées et une teinte appropriée selon conditions requises. Ce fil est employé à la production d'articles façonnés. Les articles tricotés sont produits directement à partir de ce fil. Semple On exécute un tissu à mailles en armure unie avec un fil de coton ou de cellulose régénérée et on le soumet à l'action d'un bain contenant : 60-140 g/l du diméthyloldi-hydroxyéthylène du carbamide 3C- GO g/l d'une dispersion aqueuse de résine du polyéthylène 30 g/l d'un catalyseur acidifiant 30- 60 g/l d'un agent liant le pigment 50- 40 g/l d'un agent anti-migrateur 0,01-2,0 g/l d'un pigment colorant Le degré de l'apport du bain d'apprêt s'élève à 90 % par rapport à la masse du tissu à mailles. Ensuite on sèche le tissu à mailles et on le réchauffe à une température allant de 1400 à 1700C pendant de 60 à 90 secondes, puis on démaille le tissu et on enroule le fil sur lesbo- bines par procédés courants. REVENI)I CÂTI ON Procédé de teinture et d'ondulation de fils en fibres cellulosiques à partir desquels on a produit un tissu à mailles en armure facilement démaillable, caractérisé en ce que le tissu à mailles est soumis à une action simultanée de fixation d'ondulation et de teinture par imprégnation dans un bain contenant des agents colorants, liants et anti-migrateurs, un réactif azote, un catalyseur acidifiant et des agents auxiliaires, après quoi on procède au séchage du tissu à mailles à une température allant de 1100 à 21000 pendant 5 secondes à 5 minutes, puis on démaille le tissu et enroule le fil sur des bobines en employant les procédés courants.